(57)【要約】電池、電池電極構造、及び同一物を作成する方法。作成物及び方法は、鉛酸電池の陽極又は陰極の基板に鉛錫含有合金の層を加えることを含み、この基板は多孔性又は網状である。【特許請求の範囲】
【請求項１】
電気伝導性基板を備える電池において使用する電極で、前記基板が、表面を境界とする開放孔部を含み、鉛錫含有合金の層が前記表面に加えられる電極。
【請求項２】
前記層が、電着によって加えられる、請求項１記載の電極。
【請求項３】
前記層が、蒸着により加えられる、請求項１記載の電極。
【請求項４】
前記基板が、カーボンを含む、請求項１乃至３のいずれかに記載の電極。
【請求項５】
前記カーボンが、前記孔部を形成する網状ガラス質カーボンである、請求項４記載の電極。
【請求項６】
前記基板が、アルミニウムを含む、請求項１乃至５のいずれかに記載の電極。
【請求項７】
前記基板が、網状構造として形成された導電性金属である、請求項１記載の電極。
【請求項８】
前記導電性金属が、アルミニウムを含む、請求項７記載の電極。
【請求項９】
前記電極が、電池において取り付け、機能的電極を形成するための構造を含む、請求項１乃至８のいずれかに記載の電極。
【請求項１０】
前記合金の錫含有量が、前記合金の重量の約０．２％乃至約３％である、請求項１乃至９のいずれかに記載の電極。
【請求項１１】
前記合金の錫含有量が、前記合金の重量の約０．５％乃至約２％である、請求項１乃至１０のいずれかに記載の電極。
【請求項１２】
前記基板内の孔部の表面積が、基板１立方メートル当たり約５００乃至２０，０００平方メートルである、請求項１乃至１１のいずれかに記載の電極。
【請求項１３】
前記合金の厚さの寸法が、約２０乃至２，０００ミクロンである、請求項１乃至１２のいずれかに記載の電極。
【請求項１４】
前記ガラス質カーボンが、測定長１インチ当たり約２０乃至約３０孔を含む、請求項５記載の電極。
【請求項１５】
前記表面の少なくとも一部が、電気伝導性鉛含有ペーストによりコーティングされ、これにより鉛酸電池極板が形成される、請求項１乃至１４のいずれかに記載の電極。
【請求項１６】
前記ペーストが、硫酸鉛、酸化鉛、又はこれらの混合物を含む、請求項１乃至１５のいずれかに記載の電極。
【請求項１７】
大きな表面積を伴う孔部を有する網状剛構造として形成された基板であり、電気伝導性である前記基板と、前記孔部の表面と密接な導電性の接触を成す状態で前記基板上に堆積する鉛錫合金の層と、前記合金層上に鉛含有ペーストの層とを備える、鉛酸電池において使用する電極。
【請求項１８】
前記基板が、アルミニウム又はガラス質カーボンである、請求項１７記載の電極。
【請求項１９】
前記鉛錫合金が、電着又は蒸着の堆積生成物である、請求項１７又は１８記載の電極。
【請求項２０】
電池ハウジングと、
請求項１乃至１９のいずれか一項に記載の離間した電極の対と、
前記電極と接触し、これらの間の間隔を埋める電解質と、
前記電極を回路に接続するための端子接続部と、
の組み合わせ。
【請求項２１】
請求項１乃至１９のいずれか一項に記載の電極を製造する方法であって、
（ａ）必要な垂直高さに合わせて基板を調節するステップと、
（ｂ）鉛錫合金の層により基板を均一にコーティングするステップと、
（ｃ）コーティング基板を洗浄するステップと、
（ｄ）コーティング基板を乾燥させるステップと、を備える、電極を製造する方法。
【請求項２２】
処理ステップ（ｂ）による鉛錫合金のコーティングが、基板上での電着により加えられる、請求項２２記載の電極を製造する方法。
【請求項２３】
処理ステップ（ｂ）による電着溶液が、以下の物質
（Ｓｎ（ＢＦ4）2）、（Ｐｂ（ＢＦ4）2）、脱イオン水、（Ｈ3ＢＯ3）、（ＨＢＦ4）、及びゼラチン
を含む、請求項２１又は２２記載の電極を製造する方法。
【請求項２４】
処理ステップ（ｂ）による電着が、セル電圧０．３乃至０．７Ｖ及び温度２０乃至２５℃で実施される、請求項２１乃至２３のいずれか一項に記載の電極を製造する方法。
【請求項２５】
処理ステップ（ｃ）による洗浄が、蒸留水によるすすぎと、アルカリ洗浄と、蒸留水によるすすぎと、アセトンによる洗浄、アセトンによる浸漬とによって実行される、請求項２１乃至２４のいずれか一項に記載の電極を製造する方法。
【請求項２６】
処理ステップ（ｄ）による乾燥が、窒素雰囲気中で実行される、請求項２１乃至２４のいずれか一項に記載の電極を製造する方法。
【発明の詳細な説明】
【技術分野】
【０００１】
本発明は、一般に鉛酸電池電極に関し、特に、単独で、或いは、特定の放電容量、正極活性質量の利用、及び放電／充電サイクル性といったものとの組み合わせにおいて、鉛酸電池の性能を向上させる、高表面積電極に関する。
【背景技術】
【０００２】
様々な構成の鉛酸（鉛蓄）電池（lead-acid battery)は、始動・点灯・点火（ＳＬＩ）、無停電電源（ＵＰＳ）、及び動力源といった多様な用途で、古くからの電源となっている。例えば、電気自動車及びハイブリッド電気自動車（ＥＶ及びＨＥＶ）の分野等、用途側での継続的な開発により、電池技術全般、特に鉛酸電池には、困難な性能上の要求が課せられている。
【０００３】
パブロフは、液式及び制御弁式の両方のタイプの鉛酸電池に関して、ワット時／キログラム（Ｗｈ／ｋｇ）の単位の電池の比エネルギと、放電／充電サイクルの数との間の関係をまとめている。
【０００４】
両方の電池タイプに関して、電池の比エネルギが高くなると、放電／充電サイクルの数が少なくなり、したがって電池のサイクル寿命は短くなる。通常、比エネルギが４０Ｗｈ／ｋｇの液式電池は、約５００放電／充電サイクルに渡って使用可能であり、一方、３０Ｗｈ／ｋｇしか生成しない電池は、約８５０サイクルに渡って利用できる。したがって、電気運転用途に更に適したものにするためには、鉛酸電池の非エネルギとサイクル寿命との両方を改善する必要があることは明らかである。
【０００５】
活性質量の利用効率の低さは、特に正極に関して、鉛の集電体の大きな重量と共に、鉛酸電池の実際の比エネルギを制限することが広く知られている。集電体の構造は、正極活性質量（ＰＡＭ）の利用効率を決定する上で重要な役割を果たす。放電中、正極に関して、集電体の構造は、活物質との電気的接触を維持し、電気活性部位へのイオン輸送を確保しながら、大きな体積の増加（例えば、ＰｂＯ2に対するＰｂＳＯ4のモル比が１．８８）を可能にする必要がある。
【０００６】
電池集電体（又はグリッド）に加える鉛化合物に基づくペースト（活物質）の多孔性と比表面積とを改良することで比エネルギ出力を増加させる手法を説明する従来技術の例は、多数存在する。例えば、米国特許第５，３３２，６３４号において、ストイロフらは、「大きな活性表面積を有し、活物質とグリッドとの間の電気的接続を強化する多孔性活物質によって鉛電極を作成する必要がある。こうした多孔性鉛電極は、生成される重量単位当たりの電力が大きく、電気抵抗も非常に低い電気化学セル及びアキュムレータにつながることになる」と述べている。
【０００７】
電池集電体構造での改良に関して、ザウィンスキ及びゼラゾウスカは、網状非金属開放孔基板、即ち網状ガラス質カーボン（ＲＶＣ）上に堆積させた鉛の電気化学的作用について説明している。これらの著者は、２０ｇ／ｌのＮａＯＨを含むアルカリ溶液からのＰｂの十分間の電着によって負極を製造し、陽極酸化により、濃縮した硝酸塩に基づく溶液（Ｐｂ（Ｎｏ3）2）を使用して正極上で二酸化鉛（ＰｂＯ2）を形成することで、小さな、幾何学的面積１ｃｍ2の集電体を作成した。生成される活物質、Ｐｂ及びＰｂＯ2の量は、少量で、それぞれ約１９．３ｍｇ及び２２．３ｍｇとなった。結果として、上記の電極により電池を組み立てた場合、対応する容量は極めて低く、４．５ｍＡｈの範囲となり、実用には不十分となる。更に、ザウィンスキ及びゼラゾウスカが説明する電池では、推奨される活物質生成手順においてアルカリ性の硝酸塩に基づく電解質が必要となるため、鉛酸電池の作動用電解質である硫酸において再充電ができない。そのため、この従来技術では、サイクル寿命が１である（つまり一回のみ使用する）鉛酸電池を製造する手法を提案している。高容量の再充電可能な電池を作成するために、網状基板に活物質を貼り付けることが予見されていないのは明らかである。
【０００８】
ダス及びモンダルは、カーボンロッド等、軽量の電子伝導性基板に堆積させた活物質の薄層を伴う鉛酸集電体を開発することを提案した。その理論的根拠は、鉛酸システムの「デッドウェイト」を低減することのみであり、これにより、比エネルギは幾分増加することになる。
【０００９】
スネイパは、米国特許第６，０６０，１９８号において、電池の集電体として使用する網状金属構造の使用について説明しており、これにおいて、網状構造は、五角形の面を有する複数の十二面体で構成される。この従来技術では、鉛酸電池のサイクル寿命及び性能を改善するためにこうした構造を使用する方法が教示されておらず、電池重量を低減するために網状カーボン等の非金属電気伝導性基板を使用することは予見されていない。網状構造に関する上記従来技術の参考文献のうち、多数の充電／放電サイクルで使用する再充電可能な電池を作成するために、網状構造を鉛含有ペーストと組み合わせる何らかの必要性について提案しているものはない。
【発明の開示】
【００１０】
本発明は、鉛錫合金によりコーティングした、軽量で、多孔性で、開放孔性で、高比表面積（例えば、＞５００ｍ2／ｍ3）の基板に基づく集電体構造を使用することで、鉛酸電池の性能、特にサイクル性能を改善する方法に関する。更に具体的には、高表面積多孔性電極、例えば網状電極の従来技術における前記の全ての利点を達成しながら、鉛酸電池の陽極及び／又は陰極としての使用に関して、結果的に生じた高表面積電極のサイクル性を劇的に向上させる、カーボン又はアルミニウム等の軽量開放孔基板上に堆積させた鉛錫合金の使用に関する。
【００１１】
本発明は、鉛酸電池において電力を生成する、改良された集電体構造を提供する。この集電体は、高比表面積（つまり、５×１０2乃至２×１０4ｍ2／ｍ3）及び空隙率（つまり、７０乃至９８％）によって特徴付けられる。網状で、軽量で、電子伝導性である三次元基板マトリックスを備える。網状ガラス質カーボン、アルミニウム、銅、及び有機伝導体といった多数の材料は、単独で又は組み合わせて、上記の基板として機能させることができる。
【００１２】
更に、この構造の一体部分は、表面全体において、三次元網状マトリックスの深さで堆積し、基板マトリックスの全てのリガメント（ligaments)部を可能な限り均一に覆う、鉛錫層で構成される。堆積鉛合金の厚さは、意図する用途及び電池サイクル寿命に応じて、例えば、２０乃至２０００μｍの範囲にすることができる。鉛合金の層に覆われた軽量マトリックスから成る、結果として生じる複合構造は、鉛酸電池において正及び又は負の集電体として使用される。当業者が理解するように、機能的な鉛酸電池を取得するために、前記の集電体には、任意の様々な酸化鉛及び／又は硫酸塩に基づいたペーストによるペースト処理を施すことができる。集電体のペースト処理により形成された電極は、望ましい濃度の硫酸と接触する状態とし、任意のタイプの液式又は制御弁式鉛酸電池において組み立てる。形成（初期充電）後、このペーストは、活物質（又は活性質量）に転換され、これは、それぞれ、正極において二酸化鉛であり、負極において鉛である。鉛酸電池が放電状態となると、正極の二酸化鉛と負極の鉛とは、両方とも、硫酸鉛に転換され、電流が集電体（又はグリッド）を経由して、消費源（負荷）に伝送される。充電中には、ＤＣ電流が硫酸鉛に供給され、活物質が再生される。したがって、集電体と活性質量との相互作用は、鉛酸電池の機能にとって極めて重要である。
【００１３】
本発明は、更に、高性能集電体を製造する方法を提供し、これは、鉛又は鉛合金の堆積と、三次元基板へのラグ、タブ、及びフレームの取り付けとのステップを含む。
【発明を実施するための最良の形態】
【００１４】
図１は、本発明の一実施形態による集電体構造の正面図を表している。参照番号１は、網状ガラス質カーボンその他のような電気伝導性の網状基板に、鉛又は鉛合金を堆積させることで製造された、高比表面積部分を示す。高比表面積部分は、フレーム２に取り付けられ、フレーム２は次にラグ３に接続される。フレームとラグとは、両方とも、鉛又は鉛合金で作成される。
【００１５】
図１Ｂに示す別の実施形態において、鉛又は鉛合金を堆積させた網状部１は、全体的なフレーム構造２の一部である境界ストライプにより区画化されている。この区画化により、集電体構造の高比表面積コンポーネント全体での電流及び電位分布特性が、特に大型の極板設計の場合に改善される。
【００１６】
更なる設計のバリエーションは、図１Ｃに提示されている。このケースにおいて、最上部コネクタ３は、三角形の設計を有し、ラグ４が配置される集電体のエッジに向かって、徐々に幅が広がっている。この設計の特徴は、コネクタの重量を低減する必要性と、電流濃度が最も高いエリア、つまり電流入口及び出口区域４での優れた耐食性とを組み合わせることになる。網状構造の周囲のフレーム２は、同様の幅、或いは異なる幅にすることができる。ラグと接触する側部で幅広のフレームを使用し、反対側では細いフレームを使用してもよい。
【００１７】
集電体の網状部の走査型電子顕微鏡画像は、図２に表示されている。この特定のケースでは、１インチ当たりの孔数（ｐｐｉ）が３０である網状ガラス質カーボン（米国カリフォルニア州オークランドのＥＲＧ  Ｍａｔｅｒｉａｌｓ  ａｎｄ  Ａｅｒｏｓｐａｃｅ  Ｃｏｒｐｏｒａｔｉｏｎ）を基板として提供し、これに鉛合金をメッキし、鉛酸電池の機能的集電体とした。図２は、相互接続したオープンセルネットワークを示しており、これは活性質量との間での電流の伝送に関する物理的な基盤を形成する。活性質量は、ワイヤの表面を覆い、更に網状構造の開口部の位置を占める。活性質量に対する集電体ワイヤの近接性（例えば、図２に示すケースでは約２ｍｍの開口部の直径）は、活性質量の利用効率と充電受入量との向上につながる。
【００１８】
本発明について、以下の例により更に説明する。
【実施例】
【００１９】
実施例１：網状集電体の製造
本発明の一実施形態では、１インチ当たり２０及び３０孔（１センチメートル当たり約８及び１２孔）の網状ガラス質カーボン（ＲＶＣ）スラブを、グリッド製造のための基板として使用した。このＲＶＣスラブは、１５．２ｃｍ×１５．２ｃｍ×１２．８ｃｍ（高さ×幅×厚さ）の寸法を有し、スチールカッタを使用して、約３．５ｍｍの好適な厚さにスライスした。スライス後、カーボンスラブの高さ及び幅を、特定の電池に必要なサイズに合わせて調節した。一般的に利用される集電体のサイズは、１２．７ｃｍ×１２．７ｃｍ（高さ×幅）である。
【００２０】
サイズ調節の後、ガラス質カーボン基板を、鉛錫合金の層により、均一にコーティングした。カーボンに基づく基板上での鉛錫合金の堆積には、電気メッキ及び真空蒸着といった様々な方法を使用することができる。本発明では、電気メッキ（又は電着）を選択し、ＲＶＣ基板に鉛合金コーティングを加えた。しかしながら、当業者に理解されるように、その他の方法を使用して、鉛錫合金でＲＶＣをコーティングしてもよい。
【００２１】
電気メッキ法の場合、電気メッキ中にガラス質カーボン基板に電流を供給するために、共に９９．８重量％の純度の鉛で作成された、厚さ２．５ｍｍのコネクタと６ｃｍ×１．３ｃｍ（高さ×幅）のラグとを、網状ガラス質カーボンスラブに取り付けた。これは、アルミニウム鋳型を使用して、カーボン部品の最上部を３７０℃の融解鉛に浸漬し、その後、エアジェットにより急速に冷却することで達成された。
【００２２】
鉛を網状ガラス質カーボン上に電気メッキするには、フッ化ホウ酸塩、スルファミン酸塩、及びフルオロ珪酸塩といった、いくつかの鉛電気メッキ浴組成が存在する。本発明では、フッ化ホウ酸塩浴を使用した、しかしながら、当業者に理解されるように、その他の電気メッキ浴の形式を考慮することができる。ＲＶＣ基板上の純鉛コーティングの電気メッキに関して、１リットルのフッ化ホウ酸塩浴の原液は、５００ｍｌの５０重量％テトラフルオロホウ酸鉛（Ｐｂ（ＢＦ4）2）と、４１０ｍｌの脱イオン水と、２７ｇのホウ酸（Ｈ3ＢＯ3）と、９０ｍｌのフッ化ホウ素酸（ＨＢＦ4）と、３ｇのペプトンとで構成される。作成中、メッキ溶液は、室温で完全に混合した。
【００２３】
ＲＶＣ基板を鉛錫合金で電気メッキするために、上で説明した鉛電気メッキ浴組成を、様々な濃度のテトラフルオロホウ酸錫の追加により修正した。メッキ浴中の錫の濃度は、鉛合金の錫含有量の大部分を決定する。通常利用される鉛錫合金電気メッキ溶液は、原液１リットル当たり、以下の組成を有する：７４乃至１２０ｍｌの５０重量％テトラフルオロホウ酸錫（Ｓｎ（ＢＦ4）2）溶液、５１０ｍｌの５０重量％テトラフルオロホウ酸鉛（Ｐｂ（ＢＦ4）2）溶液、３３０乃至３７５ｍｌの脱イオン水、２７ｇのホウ酸（Ｈ3ＢＯ3）、４０ｍｌのフッ化ホウ素酸（ＨＢＦ4）、及び１ｇのゼラチン。電気メッキ中、メッキ浴中の錫含有量は、犠牲鉛錫陽極を使用することで、或いは、特定の時間間隔で新たなテトラフルオロホウ酸錫溶液を追加することで、一定に維持した。
【００２４】
ＲＶＣ極板は、電気メッキ浴中に配置され、陰極の役割を果たし、一方、二枚の厚さ３．２ｍｍの８０／２０（錫に対する鉛の重量）鉛錫極板（カナダ、ブリティッシュコロンビア州バンクーバ、Ｍｅｔａｌ  Ｄｉｓｔｒｉｂｕｔｉｏｎｓ  Ｉｎｃ．）は、ＲＶＣ陰極を挟み込む犠牲陽極として機能する。ＲＶＣ陰極と鉛錫陽極との間の距離は、３．８ｃｍとした。陰極及び陽極は、同様の幾何学的面積を有した。電気メッキ浴での浸漬後、最大電圧及び電流出力がそれぞれ２５Ｖ及び１００Ａであることを特徴とするＤＣ電源に電極を接続した。ＲＶＣでの鉛又は鉛錫電気メッキに関する代表的な電気メッキ条件は、以下の通りである：電流密度５７０Ａ／ｃｍ2、セル電圧０．３乃至０．７Ｖ、温度２０乃至２５℃。コーティングの厚さは、メッキ時間を変化させることで調節した（通常、一乃至二時間）。必要な鉛又は鉛合金コーティングの厚さは、意図する電池タイプ、用途、及び電極極性の関数となる。液式鉛酸電池に関して、負極集電体は、厚さ３０乃至５０μｍのコーティングにより製造し、一方、正極集電体のコーティングは、厚さ２００乃至５００μｍとした。負極及び正極において、様々なコーティング厚を利用することにより、重量の低減及び長いサイクル寿命に関する目的を、同時に達成することができる。図３は、メッキ済み網状ガラス質カーボンの断面の後方散乱電子顕微鏡画像を示している。メッキ済み網状ガラス質カーボンは、２３５μｍの鉛錫コーティング、つまり正極集電体を有する。
【００２５】
電気メッキの完了後、メッキ済みＲＶＣには、以下の順序で連続的な洗浄手順を施した：蒸留水によるすすぎ、アルカリ洗浄（０．１Ｍ  ＮａＯＨ）、蒸留水によるすすぎ、アセトンによる洗浄、及びアセトンによる浸漬。最後の洗浄ステップに続いて、窒素雰囲気中で乾燥させた。説明した手順により、高表面積集電体から電気メッキ浴構成要素が完全に除去される状態が確保され、同時に、表面の酸化が最小化される。鉛合金堆積の場合、集電体での代表的な錫含有量は、０．５乃至２重量％の錫となった。当業者に理解されるように、その他のコーティングにおける錫含有量は、メッキ時間、電流密度、及び又はメッキ浴組成を調節することで、容易に達成できる。
【００２６】
電気メッキ、洗浄、及び乾燥ステップ後、この集電体は、電気メッキ中に電流供給部として機能したタブ及びラグを、本発明の一実施形態において、図１Ｃに示すような三角形の形状を有する、幅広の上部接続要素と交換することにより更に処理した。加えて、三つのフレームを、電気メッキ済みＲＶＣ極板の側部に取り付けた。新しいコネクタ及びフレームを取り付ける処理は、電気メッキコネクタを取り付けることに関して以前に説明したものと同一である。電池グリッドのタブ及びフレームの材料は、２重量％の錫を含有する鉛合金とした。
実施例２：電池サイクル性能に対するコーティング組成の影響
純鉛及び鉛錫合金の網状集電体の性能を比較するために、それぞれ純鉛及び鉛錫（１重量％の錫）でコーティングした集電体を使用したペースト極板を備える二つの液式シングルセル２Ｖ電池を組み立てた。純鉛及び鉛錫コーティング集電体は、実施例１において説明した手順に従って製造した。下の表では、メッキの配合及びメッキ条件をまとめている。
【００２７】
【表１】
2005505102.tif 000002
各電池は、硫酸鉛と、一酸化鉛と、二酸化鉛とで構成される、電池製造業者から直接入手した業界標準の鉛酸電池ペーストによりペースト処理した、二つの負極及び一つの正極網状集電体で構成した。二つのシングルセル電池は、それぞれの電池極板（つまり、硬化ペースト集電体）を使用して組み立てた。最初に、電池極板は、７２時間で５２０Ａｈ／ｋｇdry pasteの電荷を供給するために、定電流充電を適用することで、希硫酸（比重１．０５）中において形成する。この形成ステップでは、極板上の活物質、つまり負極のＰｂと正極のＰｂＯ2とを作成する必要がある。
【００２８】
試験プロトコルは、５時間の１．５Ｖのカットオフ電圧での放電率と、その後の初期比重１．２６の硫酸を使用した２．３５Ｖ／セルのフロート電圧での１９時間の充電とによる連続した毎日のサイクルを含む。
【００２９】
上記のプロトコルは、スタンバイ電池のディープサイクリングに関連するものであり、こうした電池タイプの極度なサイクリングを考慮している。図４は、二種類の電池を比較したサイクリング特性を示している。最初の四日間のサイクリング後、純鉛メッキＲＶＣ電池の比容量は低下し、鉛錫電気メッキＲＶＣ電池の比容量は、純鉛メッキＲＶＣ電池の比容量よりも２．６倍高くなった。
【００３０】
図４に提示する結果は、サイクリングの初期段階において、ディープサイクル鉛酸の容量を安定化させる合金要素として、錫の有益な効果を強調するものである。
実施例３：ブックモールドグリッドと電気メッキ網状ガラス質カーボン集電体とを利用する電池の間での性能比較
ブックモールド及び鉛錫（１重量％の錫）電着ＲＶＣ集電体をそれぞれ利用する二つの液式シングルセル２Ｖ電池のケースでの、性能限定正極に関する比較用の名目容量のポイカート図［１２］は、図５に表示されている。両方の電池タイプは、同一の条件下でペースト、組立、及び形成を行った。鉛錫電着網状グリッドは、実施例１及び実施例２において説明した方法に従って作成した。利用した放電電流は、正極限定電気メッキＲＶＣ集電体電池に関しては２４乃至２時間、ブックモールドグリッド電池に関しては１２乃至２時間の放電率にそれぞれ対応した（図５）。
【００３１】
２７．５Ａ／ｋｇPAMの電流を二種類の電池で放電させると、電着ＲＶＣ集電体を使用した正極板の比放電容量は、１０５．７Ａ／ｋｇPAM（利用効率４７．２％）となったが、ブックモールド集電体の場合、５９．３Ａ／ｋｇPAMしか得られず、これは２６．２％という低い正極活性質量の利用効率を示している。したがって、電気メッキ網状集電体を含む正極板の比容量は、業界標準のブックモールドグリッドを使用した極板の容量より、７８％高かった。
【００３２】
６Ａ／ｋｇPAMの放電電流では、電気メッキＲＶＣ正極板の比容量は、ブックモールドグリッドの場合より６６％高かった。正極活性物質の利用効率と、限定正極の比容量との改善は、電池の比エネルギの向上と直接的に相関する。この結果に基づいて、電気メッキＲＶＣ集電体を備える液式鉛錫電池の比エネルギは、２０時間の放電率で６２．７Ｗｈ／ｋｇとなった。同様の条件下で、ブックモールド集電体を備える電池は、３９．１Ｗｈ／ｋｇしか提供しないことになる。これは明らかに、鉛酸電池において鉛錫電気メッキＲＶＣ集電体を使用することで得られる大きな性能の向上を示している。
実施例４：電気メッキＲＶＣ集電体を備える液式鉛酸電池のサイクル寿命
一つの正極及び二つの負極ペースト電気メッキ鉛錫ＲＶＣ電極で構成される試験セルにおいて、長期的なサイクリングを行った。これらの電極は、実施例１及び実施例２において説明した方法によって作成した。各サイクルには、６３Ａ／ｋｇPAMでの放電（名目利用効率２１％及び０．７５時間の速度）と、２．６Ｖのカットオフ電圧を伴う３５Ａ／ｋｇPAM及び９．５Ａ／ｋｇPAMでのその後の二段階定電流充電とを含めた。回復充電は、以前の放電の１０５乃至１１５％とした。
【００３３】
図６は、上の条件下での電池のサイクリング性能を示している。サイクル１０の比容量を基準として使用すると、鉛錫（１重量％の錫）電着ＲＶＣ電池は、７０６サイクルを、基準比容量の８０％又はそれ以上で完了し、これは２１００時間を上回る連続動作に対応する。したがって、上の例は、鉛錫電着ＲＶＣ電極が、長い電池サイクル寿命を提供できることを示している。
実施例５：様々な組成の鉛錫合金でメッキされた網状アルミニウム集電体を備える２Ｖ電池の比較試験
本発明の一実施形態では、１インチ当たり２０孔のアルミニウム等の金属網状発泡体を、グリッド製造の基板として使用した。アルミニウム網状発泡体は、１２．２ｃｍ×１５．２ｃｍ×５．９ｃｍ（高さ×幅×厚さ）の寸法を有し、実施例１において説明した方法を使用して、鉛錫合金の層により均一にコーティングした。当業者に理解されるように、鉛堆積網状アルミニウム集電体を製造するために、その他の鉛コーティング方法を利用することも可能である。二つの負極及び一つの正極鉛電着アルミニウム集電体を、ペースト処理し、シングルセル液式２Ｖ電池を形成するために組み立てた。比較試験の目的で、別のシングルセル液式電池を組立、同じ形式で、但し業界標準のブックモールド集電体を備えるように形成した。表２では、２０時間の放電率の場合において、放電電流と、正極限定極板の比容量と、正極活性質量の利用効率（ＰＡＭ利用効率）とを比較している。
【００３４】
【表２】
2005505102.tif 000003
鉛電着網状アルミニウム電極のＰＡＭ利用効率と放電容量とは、ブックモールド電極のものよりも４２％高かった。この例は、高比表面積網状金属も、鉛又は鉛合金を堆積させた電池集電体の基板として機能できることを示している。
実施例６：単層又は多層開放孔基板
開放孔多層基板である網状基板以外に、以下のような比限定的で追加的な基板タイプを考慮することができる。例えば、鉛又は鉛錫合金によりコーティングした単層又は多層スクリーン（群）を考慮することができる。こうした二つのタイプの基板における違いは、孔部を接続するストラットの数にあり、例えば、網状のものでは、通常、三つのストラット接合部があるのに対して、スクリーンでは、通常、四つのストラット接合部がある。しかしながら、当業者は、その他の幾何学的形状に関して、その他の数のストラット接合部を予想することが可能である。
【図面の簡単な説明】
【００３５】
【図１Ａ】本発明の一実施形態による集電体の説明正面図である。
【図１Ｂ】本発明の別の実施形態による集電体の説明正面図である。
【図１Ｃ】本発明の代替実施形態による集電体の説明正面図である。
【図２】本発明の一実施形態による集電体構造の高比表面積網状部の走査型電子顕微鏡画像を示す図である。
【図３】本発明による集電体構造の、後方散乱電子顕微鏡法により取得した断面図である。
【図４】本発明に従って製造された、純鉛と鉛錫（鉛対錫の重量比９９：１）とによりコーティングした集電体の初期段階のサイクル性能を比較する図である。
【図５】本発明に従って製造された、鉛錫電気メッキ網状ガラス質カーボンの限定的な正極に関する名目上の比容量（ポイカート図）を、ブックモールド集電体設計と比較する図である。
【図６】本発明に従って製造された、鉛錫電気メッキガラス質カーボン集電体を含む液式シングルセル２ボルト電池の正の限定的な電極に関するサイクル性能を示す図である。
【図４】
2005505102.tif 000004
【図５】
2005505102.tif 000005
【図６】
2005505102.tif 000006
【国際公開パンフレット】
2005505102.tif 000007
2005505102.tif 000008
2005505102.tif 000009
2005505102.tif 000010
2005505102.tif 000011
2005505102.tif 000012
2005505102.tif 000013
2005505102.tif 000014
2005505102.tif 000015
2005505102.tif 000016
2005505102.tif 000017
2005505102.tif 000018
2005505102.tif 000019
2005505102.tif 000020
2005505102.tif 000021
2005505102.tif 000022
2005505102.tif 000023
2005505102.tif 000024
2005505102.tif 000025
2005505102.tif 000026
2005505102.tif 000027
2005505102.tif 000028
2005505102.tif 000029
2005505102.tif 000030
2005505102.tif 000031
【国際調査報告】
2005505102.tif 000032
2005505102.tif 000033
2005505102.tif 000034